FR 3058727 A1 20180518 FR 1661140 A 20161117 1 Pneumatique comprenant un copolymère à blocs comprenant un bloc élastomère avec des unités isobutylène et halogénoalkylstyrène L'invention concerne un pneumatique comprenant un copolymère à blocs comprenant au moins un bloc thermoplastique comportant des unités issues d'un ou plusieurs monomères styréniques et au moins un bloc élastomère sous la forme d'un copolymère statistique comprenant des unités issues de l'isobutylène et des unités issues d'un ou plusieurs monomères halogénoalkylstyrène. L'invention concerne également l'utilisation de ce copolymère à blocs dans une couche étanche dudit pneumatique. Enfin, l'invention concerne un pneumatique muni d'une couche étanche à base d'une composition élastomérique comprenant une matrice élastomérique qui comprend au moins 50 pce du copolymère à blocs. Les pneumatiques sans chambre à air présentent une surface intérieure de faible perméabilité à l'air afin d'éviter un dégonflage du pneumatique et de protéger les zones internes sensibles de ce dernier contre les arrivées d'oxygène et d'eau, telles que les nappes contenant des câbles métalliques sensibles à l'oxydation, cette protection permettant d'améliorer l'endurance du pneumatique. Aujourd'hui, une telle protection de la surface intérieure des pneumatiques est généralement réalisée par des couches étanches constituées par des compositions élastomériques à base de caoutchouc butyle. Cependant, les couches étanches à base de ces caoutchoucs butyles présentent des pertes hystérétiques importantes, augmentant ainsi la résistance au roulement des pneumatiques. Dans le but de baisser cette résistance au roulement, les demanderesses ont décrit dans le document W02008/145276 des couches étanches pour 3058727 2 pneumatiques comprenant à titre d'élastomère majoritaire un élastomère thermoplastique à blocs styrène / isobutylène / styrène. Néanmoins, il demeure intéressant d'améliorer l'adhésion d'une telle couche étanche comprenant un élastomère thermoplastique 5 à blocs, sur une couche diénique adjacente au sein du pneumatique telle que la nappe carcasse. En effet, une bonne adhésion de la couche étanche à la nappe carcasse est nécessaire aussi bien lors de la fabrication du pneumatique afin d'éviter le décollement de la couche étanche après 10 conformation du pneumatique mais également pendant la durée de vie du pneumatique lors des différentes sollicitations mécaniques et de températures. En parallèle, la couche étanche doit conserver de bonnes propriétés d'étanchéité aux gaz de gonflage. 15 Il a maintenant été découvert, de manière surprenante, qu'un copolymère à blocs comprenant au moins un bloc thermoplastique comportant des unités issues d'un ou plusieurs monomères styréniques et au moins un bloc élastomère sous la forme d'un copolymère statistique comprenant des unités issues de l'isobutylène et des unités 20 issues d'un ou plusieurs monomères halogénoalkylstyrène, pouvait former une couche étanche de pneumatique permettant de répondre à ce problème technique. Par conséquent, l'invention a pour objet un pneumatique comprenant un copolymère à blocs comprenant au moins un bloc 25 thermoplastique comportant des unités issues d'un ou plusieurs monomères styréniques et au moins un bloc élastomère sous la forme d'un copolymère statistique comprenant des unités issues de l'isobutylène et des unités issues d'un ou plusieurs monomères halogénoalkylstyrène. 30 Ce copolymère à blocs peut être utilisé dans une composition élastomérique servant de base à une couche étanche de pneumatique. La couche étanche ainsi obtenue présente d'une part une bonne adhésion aussi bien à cru qu'à cuit à la nappe carcasse et d'autre part une bonne étanchéité aux gaz de gonflage. 3058727 3 Par conséquent, l'invention a également pour objet l'utilisation de ce copolymère à blocs dans une couche étanche de pneumatique. Enfin, l'invention a pour objet un pneumatique muni d'une couche étanche de pneumatique à base d'une composition 5 élastomérique comprenant une matrice élastomérique qui comprend au moins 50 pce de ce copolymère à blocs. L'invention ainsi que ses avantages seront aisément compris à la lumière de la description et des exemples de réalisations qui suivent. 10 Dans la présente description, sauf indication expresse différente, tous les pourcentages (%) indiqués sont des % en masse. D'autre part, tout intervalle de valeurs désigné par l'expression « entre a et b » représente le domaine de valeurs allant de plus de a à moins de b (c'est-à-dire bornes a et b exclues) tandis que tout 15 intervalle de valeurs désigné par l'expression « de a à b » signifie le domaine de valeurs allant de a jusqu'à b (c'est-à-dire incluant les bornes strictes a et b). Dans la présente demande, on entend par « partie pour cent d'élastomère » ou « pce », la partie en poids d'un constituant pour 20 100 parties en poids du ou des élastomères c'est-à-dire du poids total du ou des élastomères, qu'ils soient thermoplastiques ou non thermoplastiques dans la composition élastomérique. Ainsi, un constituant à 60 pce signifiera par exemple 60 g de ce constituant pour 100 g d'élastomère de la composition élastomérique. 25 De façon usuelle dans la présente demande, on utilise indifféremment dans le texte les termes « élastomère » et « caoutchouc » qui sont interchangeables. Ainsi, un premier objet de l'invention est un pneumatique comprenant un copolymère à blocs comprenant au moins un bloc 30 thermoplastique comportant des unités issues d'un ou plusieurs monomères styréniques et au moins un bloc élastomère sous la forme d'un copolymère statistique comprenant des unités issues de l'isobutylène et des unités issues d'un ou plusieurs monomères halogénoalkylstyrène. 3058727 4 Par monomère styrénique doit être entendu dans la présente description tout monomère à base de styrène, non substitué comme substitué. Par alkyle doit être entendu dans la présente demande, un 5 groupement hydrocarboné, substitué ou non, comprenant de 1 à 10 atomes de carbone, de préférence de 1 à 5 atomes de carbone. Par bloc au sens de la présente invention, on entend une chaîne polymérique constituée d'au moins cinq unités, de préférence d'au moins dix unités. 10 Par bloc thermoplastique, on entend que ce bloc comprend au moins une séquence de 5 unités, de préférence d'au moins 10 unités issues d'un ou plusieurs monomères styréniques. Par bloc élastomère sous la forme d'un copolymère statistique, on entend que ce bloc comprend au moins une séquence de 5 unités, de 15 préférence d'au moins 10 unités, ladite séquence étant constituée d'une distribution aléatoire au moins d'unités issues de l'isobutylène et d'unités issues d'un ou plusieurs monomères halogénoalkylstyrène. Ainsi, dans la présente invention, le bloc thermoplastique comporte des unités issues d'un ou plusieurs monomères styréniques. 20 De préférence, le ou les monomères styréniques sont choisis parmi le styrène, l'o-, m- ou p-méthylstyrène, l'alpha-méthylstyrène, le beta-méthylstyrène, le 2,6-diméthylstyrène, le 2,4-diméthylstyrène, 1' alpha-méthyl-o-méthyl styrène, 1' alpha-méthyl-m-méthyl styrène, l'alpha-méthyl-p-méthylstyrène, le beta-méthyl-o-méthylstyrène, le 25 beta-méthyl-m-méthylstyrène, le beta-méthyl-p-méthylstyrène, le 2,4, 6-triméthyl styrène, 1' alpha-méthy1-2, 6-diméthyl styrène, 1 ' alphaméthy1-2,4-diméthylstyrène, le beta-méthy1-2,6-diméthylstyrène, le beta-méthy1-2,4-diméthylstyrène, l'o-, m- ou p-chlorostyrène, le 2,6- dichlorostyrène, le 2,4-dichlorostyrène, 1' alpha-chloro-o- 30 chlorostyrène, 1' alpha-chloro-m-chlorostyrène, 1' alpha-chloro-p- chlorostyrène, le beta-chloro-o-chlorostyrène, le beta-chloro-m- chlorostyrène, le beta-chloro-p-chlorostyrène, le 2,4,6- trichlorostyrène, 1' alpha-chloro-2,6-dichlorostyrène, alpha-chloro- 2,4-dichlorostyrène, le beta-chloro-2,6-dichlorostyrène, le beta-chloro- 3058727 5 2,4-dichlorostyrène l'o-, m- ou p-butylstyrène, l'o-, m- ou pméthoxystyrène, l'o-, m- ou p-chlorométhylstyrène, l'o-, m- ou pbromométhylstyrène, les dérivés styrènes substitués par un groupement silyle, et les mélanges de ces monomères. 5 De manière tout particulièrement préférée, le ou les monomères styréniques sont choisis parmi le styrène, l'alpha-méthylstyrène, et les mélanges de ces monomères, et plus préférentiellement le monomère styrénique est le styrène. Dans la présente invention, le bloc élastomère est sous la forme 10 d'un copolymère statistique comprenant au moins des unités issues de l'isobutylène et des unités issues d'un ou plusieurs monomères halogénoalkylstyrène. De préférence, le ou les monomères halogénoalkylstyrène sont choisis parmi les monomères chloroalkylstyrène, bromoalkylstyrène, 15 iodoalkylstyrène, et les mélanges de ces monomères, plus préférentiellement le ou les monomères halogénoalkylstyrène sont choisis parmi les monomères bromoalkylstyrène et les monomères chloroalkylstyrène, encore plus préférentiellement le monomère halogénoalkylstyrène est le bromométhylstyrène, et en particulier le 20 monomère halogénoalkylstyrène est le para-bromométhylstyrène. De manière préférée, la teneur des unités issus d'un ou plusieurs monomères halogénoalkylstyrène dans le ou les blocs élastomère varie de 0,5 à 5 % en moles par rapport au nombre de moles d'unités du copolymère à blocs. 25 Avantageusement dans la présente invention, le ou les blocs thermoplastiques du copolymère à blocs représentent de 5 à 50 % en poids, de préférence représentent de 10 à 40 % en poids, plus préférentiellement représentent de 15 à 35 % en poids, par rapport au poids total du copolymère à blocs. 30 Dans la présente demande, lorsqu'il est fait référence à la température de transition vitreuse du copolymère à blocs comprenant au moins un bloc thermoplastique et au moins un bloc élastomère, il s'agit de la température de transition vitreuse relative aux blocs élastomères. En effet, de manière connue, les copolymères à blocs 3058727 6 comme celui de l'invention présentent deux pics de température de transition vitreuse (Tg, mesurée selon ASTM D3418), la température la plus basse étant relative à la partie élastomère du copolymère à blocs, et la température la plus haute étant relative à la partie 5 thermoplastique du copolymère à blocs. Ainsi, les blocs élastomères du copolymère à blocs se définissent par une Tg inférieure à la température ambiante (25°C), tandis que les blocs thermoplastiques du copolymère à blocs ont une Tg supérieure à 80°C. Avantageusement, le copolymère à blocs utilisable selon l'invention a une température de 10 transition vitreuse inférieure à -20°C, de préférence inférieure à -40°C. Une valeur de Tg supérieure à ces minima peut diminuer les performances de la couche étanche comprenant le copolymère à blocs lors d'une utilisation à très basse température. Pour une telle utilisation, la Tg du copolymère à blocs selon l'invention est de 15 préférence inférieure à -50°C. La masse moléculaire moyenne en nombre (notée Mn) du copolymère à blocs utilisable selon l'invention va préférentiellement de 30 000 à 500 000 g/mol, plus préférentiellement va de 40 000 à 400 000 g/mol. En dessous des minima indiqués, la cohésion entre les 20 chaînes d'élastomères, notamment en raison de leur dilution éventuelle par une huile d'extension ou autre plastifiant liquide, risque d'être affectée. Par ailleurs, une masse Mn trop élevée peut être pénalisante pour la souplesse de la couche étanche. Ainsi, on a constaté qu'une valeur allant de 50 000 à 300 000 g/mol était particulièrement bien 25 adaptée, notamment à une utilisation du copolymère à blocs dans une couche étanche de pneumatique. De manière préférée, le copolymère à blocs utilisable selon l'invention présente une masse moléculaire moyenne en poids (notée Mw) allant de 100 000 à 250 000 g/mol. 30 Les masses moléculaires moyennes en nombre (Mn) et en poids (Mw) du copolymère à blocs utilisable selon la présente invention sont déterminées de manière connue, par chromatographie d'exclusion stérique (SEC). L'échantillon est préalablement solubilisé dans du tétrahydrofuranne à une concentration d'environ 1 g/L ; puis la 3058727 7 solution est filtrée sur filtre de porosité 0,45 iam avant injection. L'appareillage utilisé est une chaîne chromatographique « WATERS alliance ». Le solvant d'élution est le tétrahydrofuranne, le débit de 0,7 ml/min, la température du système de 35°C et la durée d'analyse de 5 90 min. On utilise un jeu de quatre colonnes WATERS en série, de dénominations commerciales « STYRAGEL » (« HMW7 », « HMW6E » et deux « HT6E »). Le volume injecté de la solution de l'échantillon de polymère est de 100 p.L. Le détecteur est un réfractomètre différentiel « WATERS 2410 » et son logiciel associé 10 d'exploitation des données chromatographiques est le système « WATERS MILLENIUM ». Les masses molaires moyennes calculées sont relatives à une courbe d'étalonnage réalisée avec des étalons de polystyrène. L'indice de polydispersité (Ip = Mw/Mn) du copolymère à blocs 15 utilisable selon l'invention est de préférence inférieur à 3 ; plus préférentiellement l'indice de polydispersité est inférieur à 2. De manière préférée, le copolymère à blocs utilisable selon l'invention est choisi parmi les copolymères diblocs bloc thermoplastique/bloc élastomère, les copolymères triblocs bloc 20 thermoplastique/bloc élastomère/bloc thermoplastique et les mélanges de ces copolymères, et de préférence le copolymère à blocs est un copolymère triblocs bloc thermoplastique/bloc élastomère/bloc thermoplastique. Le copolymère à bloc utilisable selon l'invention est de 25 préférence utilisé dans la couche étanche du pneumatique selon l' invention. Ainsi, un autre objet de la présente invention est l'utilisation du copolymère à blocs tel que défini ci-dessus dans une couche étanche de pneumatique. 30 Un autre objet de la présente invention est un pneumatique muni d'une couche étanche à base d'une composition élastomérique comprenant une matrice élastomérique qui comprend au moins 50 pce du copolymère à blocs tel que défini ci-dessus. 3058727 8 Par l'expression couche étanche de pneumatique « à base d' » une composition élastomérique, il faut entendre que la couche étanche comporte un mélange et/ou le produit de réaction des différents constituants utilisés dans la composition élastomérique, certains de ces 5 constituants de base étant susceptibles de, ou destinés à, réagir entre eux, au moins en partie, lors des différentes phases de fabrication de la couche étanche, en particulier au cours de sa réticulation et/ou de sa vulcanisation. Par « matrice élastomérique » au sens de la présente invention, 10 on entend l'ensemble des élastomères (ou caoutchoucs) de la composition élastomérique. Ainsi, la matrice élastomérique peut notamment être constituée d'un seul élastomère mais aussi d'un coupage de deux ou de plusieurs élastomères. Le copolymère à blocs utilisable selon l'invention représente 15 au moins 50 pce, c'est-à-dire qu'il représente au moins 50 % en poids du poids total de la matrice élastomérique. De manière préférée dans la présente invention, la teneur en copolymère à blocs de la composition élastomérique varie de 70 à 100 pce, de préférence varie de 90 à 100 pce. 20 De manière particulièrement préférée dans la présente invention, le copolymère à blocs utilisable selon la présente invention est le seul élastomère de la composition élastomérique. Néanmoins, la composition élastomérique peut comprendre d'autres élastomères. 25 A titre d'autres élastomères présents dans la matrice élastomérique en complément du copolymère à blocs, on peut notamment citer les élastomères diéniques. Par élastomère ou caoutchouc « diénique », doit être compris, de manière connue, un ou plusieurs élastomères issus au moins en 30 partie (i.e ; un homopolymère ou un copolymère) de monomères diènes (monomères porteurs de deux doubles liaisons carbone-carbone, conjuguées ou non). 3058727 9 Ces élastomères diéniques peuvent être classés dans deux catégories : « essentiellement insaturés » ou « essentiellement saturés ». On entend en général par « essentiellement insaturé », un 5 élastomère diénique issu au moins en partie de monomères diènes conjugués, ayant un taux d'unités d'origine diénique (diènes conjugués) qui est supérieur à 15 % (% en mole). Dans la catégorie des élastomères diéniques « essentiellement insaturés », on entend en particulier par élastomère diénique « fortement insaturé » un 10 élastomère diénique ayant un taux d'unités d'origine diénique (diènes conjugués) qui est supérieur à 50 %. C'est ainsi que des élastomères diéniques tels que certains copolymères de diènes et d'alpha-oléfines type EPDM peuvent être qualifiés d'élastomères diéniques « essentiellement saturés » (taux 15 d'unités d'origine diénique faible ou très faible, toujours inférieur à 15 %). Ces définitions étant données, on entend plus particulièrement par élastomère diénique, quelque soit la catégorie ci-dessus, susceptible d'être utilisé dans la matrice élastomérique de la couche 20 étanche de pneumatique conforme à l'invention : (a) tout homopolymère obtenu par polymérisation d'un monomère diène conjugué ayant de 4 à 12 atomes de carbone ; (b) tout copolymère obtenu par copolymérisation d'un ou plusieurs diènes conjugués entre eux ou avec un ou plusieurs composés 25 vinyle aromatique ayant de 8 à 20 atomes de carbone ; (c) un copolymère ternaire obtenu par copolymérisation d'éthylène, d'une cc-oléfine ayant 3 à 6 atomes de carbone avec un monomère diène non conjugué ayant de 6 à 12 atomes de carbone, comme par exemple les élastomères obtenus à partir d'éthylène, de 30 propylène avec un monomère diène non conjugué du type précité tel que notamment l'hexadiène-1,4, l'éthylidène norbornène, le dicyclopentadiène. A titre de diènes conjugués conviennent notamment le butadiène-1,3, le 2-méthy1-1,3-butadiène, les 2,3-di(alkyle en C1-05)- 3058727 10 1,3-butadiènes tels que par exemple le 2,3-diméthy1-1,3-butadiène, le 2,3-diéthy1-1,3-butadiène, le 2-méthy1-3-éthy1-1,3-butadiène, le 2- méthy1-3-isopropy1-1,3-butadiène, un ary1-1,3-butadiène, le 1,3- pentadiène, le 2,4-hexadiène. A titre de composés vinylaromatique 5 conviennent par exemple le styrène, l'ortho-, méta-, para- méthylstyrène, le mélange commercial « vinyle-toluène », le paratertiobutylstyrène, les méthoxystyrènes, les chlorostyrènes, le vinylmésitylène, le divinylbenzène, le vinylnaphtalène. Les copolymères diéniques précédemment cités (catégorie (b)) 10 peuvent contenir entre 99 % et 20 % en poids d'unités diéniques et entre 1 % et 80 % en poids d'unités vinylaromatiques. Les élastomères peuvent avoir toute microstructure qui est fonction des conditions de polymérisation utilisées, notamment de la présence ou non d'un agent modifiant et/ou randomisant et des quantités d'agent modifiant et/ou 15 randomisant employées. Les élastomères peuvent être par exemple à blocs, statistiques, séquences, microséquencés, et être préparés en dispersion ou en solution ; ils peuvent être couplés et/ou étoilés ou encore fonctionnalisés avec un agent de couplage et/ou d'étoilage ou de fonctionnalisation. 20 Conviennent les polybutadiènes et en particulier ceux ayant une teneur (% molaire) en unités -1,2 comprise entre 4 % et 80 % ou ceux ayant une teneur (% molaire) en cis-1,4 supérieure à 80 %, les polyisoprènes, les copolymères de butadiène-styrène et en particulier ceux ayant une teneur en styrène comprise entre 5 % et 50 % en poids 25 et plus particulièrement entre 20 % et 40 %, une teneur (% molaire) en liaisons -1,2 de la partie butadiénique comprise entre 4 % et 65 %, une teneur (% molaire) en liaisons trans-1,4 comprise entre 20 % et 80 %, les copolymères de butadiène-isoprène et notamment ceux ayant une teneur en isoprène comprise entre 5 % et 90 % en poids et une 30 température de transition vitreuse (Tg, mesurée selon ASTM D3418) de -40°C à -80°C, les copolymères isoprène-styrène et notamment ceux ayant une teneur en styrène comprise entre 5 % et 50 % en poids et une Tg comprise entre -25°C et -50°C. Dans le cas des copolymères de butadiène-styrène-isoprène conviennent notamment ceux ayant une 3058727 11 teneur en styrène comprise entre 5 % et 50 % en poids et plus particulièrement comprise entre 10 % et 40 %, une teneur en isoprène comprise entre 15 % et 60 % en poids et plus particulièrement entre 20 % et 50 %, une teneur en butadiène comprise entre 5 % et 50 % en 5 poids et plus particulièrement comprise entre 20 % et 40 %, une teneur (% molaire) en unités -1,2 de la partie butadiénique comprise entre 4 % et 85 %, une teneur (% molaire) en unités trans -1,4 de la partie butadiénique comprise entre 6 % et 80 %, une teneur (% molaire) en unités -1,2 plus -3,4 de la partie isoprénique comprise entre 5 % et 10 70 % et une teneur (% molaire) en unités trans -1,4 de la partie isoprénique comprise entre 10 % et 50 %, et plus généralement tout copolymère butadiène-styrène-isoprène ayant une Tg comprise entre -20°C et -70°C. A titre d'autres élastomères présents dans la matrice 15 élastomérique en complément du copolymère à blocs on peut aussi citer les élastomères isopréniques. Par « élastomère isoprénique », on entend de manière connue un homopolymère ou un copolymère d'isoprène, en d'autres termes un élastomère diénique choisi dans le groupe constitué par le caoutchouc 20 naturel (NR), les polyisoprènes de synthèse (IR), les différents copolymères d'isoprène et les mélanges de ces élastomères. Parmi les copolymères d'isoprène, on citera en particulier les copolymères d'isoprène-styrène (SIR), d'isoprène-butadiène (BIR) OU d'isoprènebutadiène-styrène (SBIR). Cet élastomère isoprénique est de 25 préférence du caoutchouc naturel ou un polyisoprène cis-1,4 de synthèse ; parmi ces polyisoprènes de synthèse, sont utilisés de préférence des polyisoprènes ayant un taux (% molaire) de liaisons cis-1,4 supérieur à 90 %, plus préférentiellement encore supérieur à 98 %. 30 La couche étanche du pneumatique selon l'invention telle que décrite précédemment permet à elle seule de répondre au problème technique posé, en particulier elle présente d'une part une bonne adhésion à la nappe carcasse et d'autre part une bonne étanchéité aux gaz de gonflage. 3058727 12 Cependant, la composition élastomérique utilisable dans la couche étanche du pneumatique selon l'invention peut comprendre en outre une ou plusieurs charges. Le terme « charge » selon l'invention regroupe les charges 5 renforçantes, les charges semi-renforçantes et les charges inertes. On entend par charges renforçantes au sens de la présente invention, tout type de charges connues pour ses capacités à renforcer une composition élastomérique utilisable pour la fabrication de pneumatiques, par exemple une charge organique telle que du noir de 10 carbone ou bien encore une charge inorganique renforçante. Ainsi dans la présente invention, la composition élastomérique utilisable dans la couche étanche du pneumatique selon l'invention peut comprendre de 0 à 50 pce de noir de carbone. Comme noirs de carbone conviennent tous les noirs de carbone, 15 notamment les noirs du type HAF, ISAF, SAF conventionnellement utilisés dans les pneumatiques (noirs dits de grade pneumatique). Parmi ces derniers, on citera plus particulièrement les noirs de carbone renforçants des séries 100, 200 ou 300 (grades ASTI), comme par exemple les noirs N115, N134, N234, N326, N330, N339, N347, N375, 20 ou encore, selon les applications visées, les noirs de séries plus élevées (par exemple N660, N683, N772), voire même N990. Bien entendu, on peut utiliser un seul noir de carbone ou un coupage de plusieurs noirs de carbone de grades ASTM différents. Dans la composition élastomérique utilisable dans la couche 25 étanche du pneumatique selon l'invention, le noir de carbone peut constituer la seule charge de la composition. La composition élastomérique utilisable dans la couche étanche du pneumatique selon l'invention peut aussi comprendre, outre le noir de carbone, une ou plusieurs charges additionnelles. 30 Cette ou ces charges additionnelles peuvent être choisies parmi les charges renforçantes autres que du noir du carbone, les charges semi-renforçantes et les charges inertes. 3058727 13 Ainsi la composition élastomérique utilisable dans la couche étanche du pneumatique selon l'invention peut aussi comprendre une ou des charges inorganiques renforçantes. Par « charge inorganique renforçante », doit être entendu dans 5 la présente demande, par définition, toute charge inorganique ou minérale (quelles que soient sa couleur et son origine (naturelle ou de synthèse), encore appelée charge « blanche », charge « claire » voire « charge non-noire » (« non-black filler ») par opposition au noir de carbone, capable de renforcer à elle seule, sans autre moyen qu'un 10 agent de couplage intermédiaire, une composition élastomérique destinée à la fabrication de pneumatiques, en d'autres termes apte à remplacer, dans sa fonction de renforcement, un noir de carbone conventionnel de grade pneumatique ; une telle charge se caractérise généralement, de manière connue, par la présence de groupes 15 hydroxyle (-OH) à sa surface. L'état physique sous lequel se présente la charge inorganique renforçante est indifférent, que ce soit sous forme de poudre, de microperles, de granulés, de billes ou toute autre forme densifiée appropriée. Bien entendu on entend également par charge inorganique 20 renforçante des mélanges de différentes charges inorganiques renforçantes, en particulier de charges siliceuses et/ou alumineuses hautement dispersibles telles que décrites ci-après. Comme charges inorganiques renforçantes conviennent notamment des charges minérales du type siliceuse, en particulier de la 25 silice (Si02), ou du type alumineuse, en particulier de l'alumine (A1703). La silice utilisée peut être toute silice renforçante connue de l'homme du métier, notamment toute silice précipitée ou pyrogénée présentant une surface BET ainsi qu'une surface spécifique CTAB toutes deux inférieures à 450 m2/g, de préférence de 30 à 400 m2/g. 30 A titres de silices précipitées hautement dispersibles (dites « HDS »), on citera par exemple les silices Ultrasil 7000 et Ultrasil 7005 de la société Degussa, les silices Zeosil 1165MP, 1135MP et 1115MP de la société Rhodia, la silice Hi-Sil EZ150G de la société PPG, les silices Zeopol 8715, 8745 et 8755 de la Société Huber, les 3058727 14 silices à haute surface spécifique telles que décrites dans la demande WO 03/16837. Enfin, l'homme du métier comprendra qu'à titre de charge équivalente de la charge inorganique renforçante décrite dans le 5 présent paragraphe, pourrait être utilisée une charge renforçante d'une autre nature, notamment organique, dès lors que cette charge renforçante serait recouverte d'une couche inorganique telle que silice, ou bien comporterait à sa surface des sites fonctionnels, notamment hydroxyles. 10 La présence d'une charge renforçante inorganique ou d'une charge renforçante d'une autre nature recouverte d'une couche inorganique ou comportant à sa surface des sites fonctionnels, dans une composition élastomérique nécessite généralement l'utilisation d'un agent de couplage pour établir la liaison entre la charge et 15 l'élastomère. On rappelle ici que par « agent de couplage » on entend, de manière connue, un agent apte à établir une liaison suffisante, de nature chimique et/ou physique, entre la charge inorganique (ou d'une autre nature comme vu ci-dessus) et l'élastomère. 20 De tels agents de couplage, notamment silice/élastomère ont été décrits dans un très grand nombre de documents, les plus connus étant des organosilanes bifonctionnels porteurs de fonctions alkoxyle (c'est-à-dire, par définition, des « alkoxysilanes ») et de fonctions capables de réagir avec l'élastomère telles que par exemple des 25 fonctions polysulfure. Comme vu précédemment, la ou les charges additionnelles éventuellement présentes dans la composition élastomérique utilisable dans la couche étanche du pneumatique selon l'invention peuvent être choisies parmi les charges semi-renforçantes. 30 Les charges semi-renforçantes ne sont pas capables de renforcer à elles seules une composition élastomérique destinée à la fabrication de pneumatiques, en d'autres termes elles ne sont pas aptes à remplacer, dans sa fonction de renforcement, un noir de carbone conventionnel de grade pneumatique, cependant elles permettent une 3058727 15 augmentation du module en traction d'une composition élastomérique dans laquelle elles sont incorporées, c'est pourquoi on les nomme « semi-renforçantes ». A titre de charge semi-renforçante éventuellement présente au 5 sens de la présente invention, on peut notamment citer le graphite. Par graphite, on entend de manière générale un ensemble de feuillets hexagonaux non compacts d'atomes de carbone : les graphènes. Le graphite, système cristallin hexagonal, présente un empilement de type ABAB où le plan B est translaté par rapport au 10 plan A ; il appartient au groupe cristallin : groupe d'espace P63/mmc. Le graphite ne peut pas être considéré comme une charge renforçante contrairement au noir de carbone ou à la silice. Il permet simplement une augmentation du module en traction d'une composition élastomérique dans laquelle il est incorporé mais ne permet pas de 15 renforcer cette composition. Ces définitions étant données, on entend plus particulièrement par graphite susceptible d'être utilisé selon l'invention : (a) tout graphite naturel, associé aux roches affectées par le métamorphisme, après séparation des impuretés accompagnant les 20 veines de graphite et après broyage ; (b) tout graphite naturel expansable thermiquement, i.e. dans lequel est intercalé un composé chimique à l'état liquide, par exemple un acide, entre ses plans de graphène ; (c) tout graphite naturel expansé, ce dernier étant réalisé 25 en deux temps : intercalation d'un composé chimique à l'état liquide, par exemple un acide, entre les plans de graphène d'un graphite naturel par traitement chimique et expansion à haute température ; (d) tout graphite synthétique obtenu par graphitisation de coke de pétrole. 30 La composition élastomérique utilisable dans la couche étanche du pneumatique selon l'invention peut contenir un seul graphite ou un mélange de plusieurs graphites, ainsi on peut avoir un coupage de graphite naturel et/ou de graphite expansé et/ou de graphite synthétique. 3058727 16 Le graphite tel que défini précédemment, peut se présenter sur un plan morphologique sous une forme lamellaire ou non. De manière préférée, le graphite utilisable selon l'invention se présente sous forme lamellaire. 5 Comme vu précédemment, la ou les charges additionnelles peuvent être choisies parmi les charges inertes. La ou les charges inertes utilisables selon l'invention peuvent être choisies parmi la craie, l'argile, la bentonite, le talc, le kaolin, des microbilles de verre, des paillettes de verre (« glass flakes » en 10 anglais) et un mélange de ces composés. Dans la présente invention, le noir de carbone peut avantageusement constituer la seule charge renforçante ou la charge renforçante majoritaire. De manière plus particulièrement préférée, le noir de carbone 15 peut avantageusement constituer la seule charge de la composition élastomérique. La composition élastomérique de la couche interne étanche peut également comporter des microdomaines ou microparticules de matériau thermoplastique tels que décrits dans la demande de brevet 20 W02011/141466. La composition élastomérique utilisable dans la couche étanche du pneumatique selon l'invention peut comprendre en outre un agent plastifiant. De manière connue de l'homme du métier, un « agent 25 plastifiant » par définition est un composé liquide ou solide à température ambiante (23°C) et à pression atmosphérique (1,013.105 Pa) compatible, c'est-à-dire miscible au taux utilisé avec la composition élastomérique à laquelle il est destiné, de manière à agir comme un véritable agent diluant. 30 De manière préférée dans la présente invention, l'agent plastifiant est choisi parmi les huiles plastifiantes et les résines plastifiantes. Par définition, une huile plastifiante (aussi appelée plastifiant liquide) est liquide à température ambiante et pression atmosphérique. 3058727 17 Cette ou ces huiles plastifiantes ont généralement une température de transition vitreuse faible, inférieure à -20°C (Tg, mesurée selon ASTM D3418), de préférence inférieure à -40°C. Les températures de transition vitreuse sont mesurées de 5 manière connue par DSC (« Differential Scanning Calorimetry ») selon la norme ASTM D3418. A titre d'huile plastifiante utilisable dans la couche étanche du pneumatique selon l'invention, on peut utiliser toutes les huiles dites « d' extension » qu'elles soient de nature aromatique ou non- 10 aromatique connues pour leurs propriétés plastifiantes vis-à-vis des élastomères utilisés dans la présente invention. Conviennent particulièrement les huiles plastifiantes choisies dans le groupe constitué par les polymères diéniques liquides, les huiles polyoléfiniques, les huiles naphténiques, les huiles 15 paraffiniques, les huiles DAE (Distillate Aromatic Extracts), les huiles MES (Medium Extracted Solvates), les huiles TDAE (Treated Distillate Aromatic Extracts), les huiles RAE (Residual Aromatic Extracts), les huiles TRAE (Treated Residual Aromatic Extracts), les huiles SRAE (Safety Residual Aromatic Extracts), les huiles 20 minérales, les huiles végétales, les plastifiants éthers, les plastifiants esters, les plastifiants phosphates, les plastifiants sulfonates et les mélanges de ces composés. Conviennent également les polymères liquides issus de la polymérisation d'oléfines ou de diènes, comme par exemple ceux 25 choisis dans le groupe constitué par les polybutènes, les polydiènes, en particulier les polybutadiènes, les polyisoprènes, les copolymères de butadiène et d'isoprène, les copolymères de butadiène ou d'isoprène et de styrène, et les mélanges de ces polymères liquides. La masse molaire moyenne en nombre de tels polymères liquides est 30 préférentiellement comprise dans un domaine allant de 500 g/mol à 50 000 g/mol, plus préférentiellement de 1000 g/mol à 10 000 g/mol. A titre d'exemple peuvent être cités notamment les produits « Ricon » de la société Sartomer. 3058727 18 Conviennent également les huiles polyisobutylènes fonctionnalisées ou non, ayant une masse moléculaire comprise entre 200 g/mol et 40 000 g/mol. Selon un autre mode de réalisation préférentiel de l'invention, 5 la ou les huiles plastifiantes sont des huiles végétales (telles que huiles de lin, carthame, soja, maïs, coton, navette, ricin, abrasin, pin, tournesol, palme, olive, noix de coco, arachide, pépin de raisin, et les mélanges de ces huiles, en particulier une huile de tournesol). Selon un autre mode de réalisation particulier de l'invention, la 10 ou les huiles plastifiantes sont un éther comme par exemple les polyéthylène glycols ou les polypropylène glycols. Conviennent également les huiles plastifiantes choisies dans le groupe constitué par les plastifiants esters, les plastifiants phosphates, les plastifiants sulfonates et les mélanges de ces composés. 15 Pour rappel, l'agent plastifiant peut aussi être choisi parmi les résines plastifiantes. Par opposition avec les huiles plastifiantes, on entend par résine plastifiante un composé qui est solide à température ambiante (23°C) et à pression atmosphérique (1,013.105 Pa). 20 Cette ou ces résines plastifiantes ont généralement une température de transition vitreuse, supérieure à 20°C (Tg, mesurée selon ASTM D3418), de préférence supérieure à 30°C. De manière préférée, les résines plastifiantes utilisables selon l'invention sont des résines plastifiantes hydrocarbonées. 25 Les résines hydrocarbonées sont des polymères bien connus de l'homme du métier, miscibles donc par nature dans les compositions d'élastomère(s) lorsqu'elles sont qualifiées en outre de « plastifiantes ». Ces résines plastifiantes hydrocarbonées présentent 30 généralement une température de transition vitreuse supérieure à 20°C et une température de ramollissement inférieure à 170°C. Les températures de ramollissement (« softening point ») sont mesurées selon la norme ASTM E-28. 3058727 19 Elles ont été largement décrites par exemple dans l'ouvrage intitulé « Hydrocarbon Resins » de R. Mildenberg, M. Zander et G. Collin (New York, VCH, 1997, ISBN 3-527-28617-9) dont le chapitre 5 est consacré à leurs applications, notamment en 5 caoutchouterie pneumatique (5.5. « Rubber Tires and Mechanical Goods »). Elles peuvent être aliphatiques, naphténiques, aromatiques ou encore du type aliphatique/naphténique/aromatique c'est-à-dire à base de monomères aliphatiques et/ou naphténiques et/ou aromatiques. Elles 10 peuvent être naturelles ou synthétiques, à base ou non de pétrole (si tel est le cas, elles sont connues aussi sous le nom de résines de pétrole). Elles sont préférentiellement exclusivement hydrocarbonées, c'est-à-dire qu'elles ne comportent que des atomes de carbone et d'hydrogène. La teneur en agent plastifiant dans la composition 15 élastomérique utilisable dans la couche étanche du pneumatique selon l'invention varie généralement de 0 à moins de 10 pce. La composition élastomérique utilisable dans la couche étanche du pneumatique selon l'invention peut comporter également tout ou partie des additifs usuels habituellement utilisés dans les compositions 20 élastomériques destinées à la fabrication de pneumatiques, comme par exemple des agents de protection tels que anti-ozonants chimiques, anti-oxydants, des agents anti-fatigue, des accepteurs (par exemple résine phénolique novolaque) ou des donneurs de méthylène (par exemple HMT ou H3M), un système de réticulation à base soit de 25 soufre, soit de donneurs de soufre et/ou de peroxyde et/ou de bismaléimides et/ou des résines vulcanisantes, des accélérateurs de vulcanisation, des activateurs de vulcanisation. La composition élastomérique utilisable dans la couche étanche du pneumatique selon l'invention peut être fabriquée dans des 30 mélangeurs appropriés, bien connus de l'homme du métier. De manière préférée dans la présente invention, la composition élastomérique utilisable dans la couche étanche du pneumatique selon l'invention n'est pas réticulée. 3058727 20 La composition finale ainsi obtenue peut ensuite être calandrée, par exemple sous la forme d'une feuille, d'une plaque notamment pour une caractérisation au laboratoire, ou encore extrudée, par exemple pour former un profilé de caoutchouc utilisé pour la fabrication d'une 5 couche étanche. De manière générale, le pneumatique selon l'invention est destiné à équiper des véhicules à moteur de type tourisme, SUV (« Sport Utility Vehicles »), deux roues (notamment motos), avions, 10 ainsi que des véhicules industriels tels que des camionnettes, des poids-lourds et autres véhicules de transport ou de manutention. L'invention ainsi que ses avantages seront compris de manière plus approfondie, à la lumière des exemples de réalisation qui suivent. 15 Méthodes de mesures Test d'adhésion (ou pelage) Des tests d'adhésion (tests de pelage) ont été conduits pour 20 tester l'aptitude de la couche étanche du pneumatique selon l'invention à adhérer après cuisson à une couche d'élastomère diénique, plus précisément à une composition de caoutchouc usuelle pour armature de carcasse de bandage pneumatique, à base de caoutchouc naturel (peptisé) et de noir de carbone N330 (65 parties en poids pour cent 25 parties de caoutchouc naturel), comportant en outre les additifs usuels (soufre, accélérateur, ZnO, acide stéarique, antioxydant). Les éprouvettes de pelage (du type pelage à 180°) ont été réalisées par empilage d'une couche calandrée de couche étanche (1,5 mm) et d'une couche calandrée d'élastomère diénique (1,2 mm). Une 30 amorce de rupture est insérée entre les deux couches calandrées. L'éprouvette après assemblage a été chauffée à 180°C sous pression pendant 10 minutes et le refroidissement a été réalisé sous pression. Des bandes de 30 mm de largeur ont été découpées au massicot. Les deux côtés de l'amorce de rupture ont été ensuite 3058727 21 placées dans les mors d'un machine de traction de marque Introne. Les essais sont réalisés à température ambiante et à une vitesse de traction de 100 mm/min. On enregistre les efforts de traction et on norme ceux-ci par la largeur de l'éprouvette. On obtient une courbe de 5 force par unité de largeur (en N/mm) en fonction du déplacement de traverse mobile de la machine de traction (entre 0 et 200 mm). La valeur d'adhésion retenue correspond à l'initiation de la rupture au sein de l'éprouvette et donc à la valeur maximale de cette courbe. Cette mesure a été effectuée aussi bien à température ambiante qu'à 10 60°C. Les résultats sont exprimés en force moyenne de pelage par unité de largeur de l'éprouvette (N/mm). Les performances des exemples sont normées (en base 100) par rapport au témoin, auquel, par convention on attribue une performance à 100, pour une comparaison facilitée des performances. Ainsi, plus la valeur en base 15 100 est élevée, plus la performance d'adhésion est bonne. Test d'étanchéité Pour cette analyse, on a utilisé un perméamètre à parois 20 rigides, placé dans une étuve (température de 60°C dans le cas présent), muni d'un capteur de pression relative (étalonné dans le domaine de 0 à 6 bars) et relié à un tube équipé d'une valve de gonflage. Le perméamètre peut recevoir des éprouvettes standards sous forme de disque (par exemple de diamètre 65 mm dans le cas présent) 25 et d'épaisseur uniforme pouvant aller jusqu'à 1,5 mm (0,5 mm dans le cas présent). Le capteur de pression est connecté à une carte d'acquisition de données National Instruments (acquisition quatre voies analogiques 0-10 V) qui est reliée à un ordinateur réalisant une acquisition en continu avec une fréquence de 0,5 Hz (1 point toutes les 30 deux secondes). Le coefficient de perméabilité (K) est mesuré à partir de la droite de régression linéaire donnant la pente a de la perte de pression à travers l'éprouvette testée en fonction du temps, après stabilisation du système c'est-à-dire obtention d'un régime stable au cours duquel la pression décroît linéairement en fonction du temps. 3058727 22 Les résultats sont exprimés en valeur d'étanchéité ((m4.N-i s-i)/E-7). Les performances des exemples sont normées (en base 100) par rapport au témoin, auquel, par convention on attribue une performance à 100, pour une comparaison facilitée des performances. Ainsi, plus la valeur 5 en base 100 est élevée, plus la performance d'étanchéité est bonne, et donc le coefficient de perméabilité K est bas. Exemples 10 1) Préparation de copolymères à blocs bloc thermoplastique/bloc élastomère/bloc thermoplastique Un copolymère à bloc comparatif (Cl) et cinq copolymères à blocs selon l'invention (C2 à C6) ont été préparés conformément aux 15 protocoles ci-dessous. Copolymère à blocs Cl 20 Le copolymère à blocs Cl est disponible commercialement sous la référence « SIBSTAR 102T » de la société KANEKA. Copolymère à blocs C2 25 Le copolymère à blocs C2 est synthétisé comme suit : Un ballon séparable (récipient de polymérisation) de 5 litres est mis sous azote, puis du n-hexane (séché sur tamis moléculaire, 404 ml) et du chlorure de butyle (séché sur tamis moléculaire, 943 ml) 30 sont ajoutés au moyen d'une seringue. Le récipient de polymérisation est ensuite refroidi par immersion dans un bain sec glace/méthanol à -70°C. Un tube d'alimentation en Téflon est connecté à un flacon de collecte en verre résistant à la pression équipé avec un robinet à trois voies et contenant de l'isobutylène (331 ml, 3,5 mol). L'isobutylène 3058727 23 est ajouté au récipient de polymérisation au moyen d'une pression d'azote. Ensuite, du chlorure de p-dicumyle (0,55 g, 2,4 mmol), de la triéthylamine (0,72 g, 7,1 mmol), et du tétraisopropoxyde de titane (6,04 ml, 20 mmol) sont additionnés. Puis, du tétrachlorure de titane 5 (15,7 ml, 143 mmol) est additionné afin de démarrer la polymérisation. Peu de temps après, du paraméthylstyrène (11,2 g, 95 mmol) est ajouté en continu pendant 30 mn. Les conversions de l'isobutylène et du paraméthylstyrène sont suivies par chromatographie en phase gazeuse (GC). Les conversions atteignent alors plus de 98,5 °A. 10 Du styrène (47,7 ml, 414 mmol) est ensuite ajouté et la solution de polymérisation est agitée jusqu'à atteindre une conversion du styrène de 80 % (suivi de la conversion par chromatographie gazeuse (GC)). La solution de polymérisation et un mélange de solvants constitué de n-hexane et de chlorure de butyle (600 g, 3/7 v/v) sont 15 versés dans un récipient de désactivation contenant de l'eau déionisée (1200 g) à 55°C afin de stopper la réaction et, ce mélange est alors agité pendant 60 mn. Ensuite, la solution de polymérisation est lavée avec de l'eau déionisée (3x 2000 g). Le solvant et les analogues sont évaporés à partir du brut de réaction lavé sous pression réduite à 80°C 20 pendant 24 heures pour obtenir un copolymère à blocs non-bromé. Le copolymère à bloc non-bromé (220 g) est dissous dans du chlorure de butyle (873 g) et du n-hexane (73 g) dans un ballon de 2 litres. De l'azote est introduit dans la solution de polymère agitée au moyen d'une tige en acier inoxydable pendant 1 heure. Ensuite, du 25 brome (14,2 g, 89 mmol) et de l'azobisisobutyronitrile (0,294 g, 1,8 mmol) sont ajoutés et l'ensemble est chauffé à 95°C dans un bain d'huile. Après 20 mn, de l'eau déionisée (200 ml) est ajoutée et le mélange est agité jusqu'à ce que la solution de polymère se décolore. Le solvant et les analogues sont évaporés à partir du brut de réaction 30 sous pression réduite à 80°C pendant 24 heures pour obtenir le copolymère à blocs bromé C2 selon l'invention. Les masses moléculaires du bloc élastomère (copolymère statistique isobutylène/bromométhylstyrène), du copolymère à bloc 3058727 24 non-bromé et du copolymère à blocs bromé final sont mesurées par chromatographie sur gel perméable (GPC). 5 Copolymère à blocs C3 Le copolymère à blocs C3 est synthétisé comme suit : Un récipient (récipient de polymérisation) de 200 litres est mis sous azote, puis du n-hexane (séché sur tamis moléculaire, 23,7 kg) et 10 du chlorure de butyle (séché sur tamis moléculaire, 74,3 kg) sont ajoutés au moyen d'une conduite de solvants. Le récipient de polymérisation est ensuite refroidi par une enveloppe calorifugée de trifluorométhane (HFC-23) à -70°C. De l'isobutylène (17,4 kg, 310 mol) est ajouté au récipient de polymérisation à partir d'un réservoir 15 d'isobutylène. Ensuite, du chlorure de p-dicumyle (48,8 g, 0,21 mol) dissous dans du chlorure de butyle (séché sur tamis moléculaire, 0,31 L), de la triéthylamine (64,1 g, 0,63 mol), et du tétraisopropoxyde de titane (600 g, 2,1 mol) sont additionnés via des récipients additionnelles au moyen d'une pression d'azote. Puis, le tétrachlorure 20 de titane (2,8 kg, 14,8 mol) est additionné afin de démarrer la polymérisation. Peu de temps après, du paraméthylstyrène (0,10 kg, 8,4 mol) dissous dans du n-hexane (séché sur tamis moléculaire, 0,24 L) et du chlorure de butyle (séché sur tamis moléculaire, 0,57 L) est ajouté en 25 continu pendant 30 mn. Les conversions de l'isobutylène et du paraméthylstyrène sont suivies par chromatographie en phase gazeuse (GC). Les conversions atteignent alors plus de 98,5 °A. Du styrène (3,8 kg, 36,8 mol) est ensuite ajouté dans le récipient de polymérisation. La conversion du styrène est suivie par 30 chromatographie en phase gazeuse (GC). Lorsqu'une conversion du styrène de 80 % est atteinte, la solution de polymérisation et un mélange de solvants constitué de n-hexane et de chlorure de butyle (37,1 kg, 3/7 v/v) sont versés dans un récipient de désactivation contenant une solution de NaOH à 48 % en poids (12,3 kg) et de l'eau 3058727 25 déionisée (112,7 kg) à 55°C afin de stopper la réaction et, ce mélange est alors agité pendant 60 mn. Ensuite, la solution de polymérisation est lavée avec de l'eau déionisée (3x 125 kg). Le solvant et les analogues sont évaporés à partir du brut de réaction lavé sous pression 5 réduite à 80°C pendant 24 heures pour obtenir un copolymère à blocs non-bromé. Le copolymère à bloc non-bromé (2,2 kg) est dissous dans du chlorure de butyle (9,5 L) et du n-hexane (4,1 L) dans un ballon de 20 litres. De l'azote est introduit dans la solution de polymère agitée au 10 moyen d'une tige en acier inoxydable pendant 1 heure. Ensuite, du brome (67,8 ml, 1,37 mol) est ajouté et l'ensemble est irradié par de la lumière visible (LED 4 x 7,3 W). La conversion de l'étape de bromination est suivie par une méthode RMN. Lorsque la conversion de l'étape de bromination atteint 90 %, du chlorure de butyle (1,07 kg) 15 et une solution aqueuse à 10 % en poids de Na2S03 (1,78 kg) sont ajoutés et le mélange est agité jusqu'à ce que la solution de polymère se décolore. La solution de polymère bromé est alors lavée avec de l'eau déionisée (2 x 1,5 kg) et séchée au moyen du MgSO4. La solution de polymère est filtrée et le solvant et les analogues sont évaporés à 20 partir du brut de réaction sous pression réduite à 80°C pendant 24 heures pour obtenir le copolymère à blocs bromé C3 selon l'invention. Les masses moléculaires du bloc élastomère (copolymère statistique isobutylène/bromométhylstyrène), du copolymère à bloc non-bromé et du copolymère à blocs bromé final sont mesurées par 25 chromatographie sur gel perméable (GPC). Copolymère à blocs C4 30 Le copolymère à blocs C4 est synthétisé comme suit : Un ballon séparable (récipient de polymérisation) de 5 litres est mis sous azote, puis du n-hexane (séché sur tamis moléculaire, 515 ml) et du chlorure de butyle (séché sur tamis moléculaire, 1202 ml) sont ajoutés au moyen d'une seringue. Le récipient de 3058727 26 polymérisation est ensuite refroidi par immersion dans un bain sec glace/méthanol à -70°C. Un tube d'alimentation en Téflon est connecté à un flacon de collecte en verre résistant à la pression équipé avec un robinet à trois voies et contenant de l'isobutylène (420 ml, 4,45 mol). 5 L'isobutylène est ajouté au récipient de polymérisation au moyen d'une pression d'azote. Ensuite, du chlorure de p-dicumyle (0,70 g, 3,0 mmol), de la triéthylamine (0,92 g, 9,1 mmol), et du tétraisopropoxyde de titane (8,97 ml, 30 mmol) sont additionnés. Puis, du tétrachlorure de titane (23,3 ml, 212 mmol) est additionné afin de 10 démarrer la polymérisation. Peu de temps après, le paraméthylstyrène (8,95 g, 75,7 mmol) est ajouté en continu pendant 30 mn. Les conversions de l'isobutylène et du paraméthylstyrène sont suivies par chromatographie en phase gazeuse (GC). Les conversions atteignent alors plus de 98,5 %. 15 Du styrène (60,7 ml, 528 mmol) est ensuite ajouté et la solution de polymérisation est agitée jusqu'à atteindre une conversion du styrène de 80 % (suivi de la conversion par chromatographie gazeuse (GC)). La solution de polymérisation et un mélange de solvants constitué de n-hexane et de chlorure de butyle (551 g, 3/7 v/v) sont 20 versés dans un récipient de désactivation contenant une solution de NaOH à 48 % en poids (70,7 g) et de l'eau déionisée (1233 g) à 55°C afin de stopper la réaction et, ce mélange est alors agité pendant 60 mn. Ensuite, la solution de polymérisation est lavée avec de l'eau déionisée (3x 2000 g). Le solvant et les analogues sont évaporés à 25 partir du brut de réaction lavé sous pression réduite à 80°C pendant 24 heures pour obtenir un copolymère à blocs non-bromé. Le copolymère à bloc non-bromé (300 g) est dissous dans du chlorure de butyle (1,27 L) dans un ballon de 3 litres. De l'azote est introduit dans la solution de polymère agitée au moyen d'une tige en 30 acier inoxydable pendant 1 heure. Ensuite, du brome (9,18 ml, 178 mmol) est ajouté et l'ensemble est irradié par de la lumière visible (LED 4 x 7,3 W). La conversion de l'étape de bromination est suivie par une méthode RMN. Lorsque la conversion de l'étape de bromination atteint 90 %, du chlorure de butyle (1,4 kg) et une 3058727 27 solution aqueuse à 7 % en poids de Na2S03 (300 g) sont ajoutés et le mélange est agité jusqu'à ce que la solution de polymère se décolore. La solution de polymère bromé est alors lavée avec de l'eau déionisée (2 x 300 g) et séchée au moyen du MgSO4. La solution de polymère est 5 filtrée et le solvant et les analogues sont évaporés à partir du brut de réaction sous pression réduite à 80°C pendant 24 heures pour obtenir le copolymère à blocs bromé C4 selon l'invention. Les masses moléculaires du bloc élastomère (copolymère statistique isobutylène/bromométhylstyrène), du copolymère à bloc 10 non-bromé et du copolymère à blocs bromé final sont mesurées par chromatographie sur gel perméable (GPC). Copolymère à blocs C5 15 Le copolymère à blocs C5 est synthétisé comme suit : Un récipient (récipient de polymérisation) de 200 litres est mis sous azote, puis du n-hexane (séché sur tamis moléculaire, 25,3 kg) et du chlorure de butyle (séché sur tamis moléculaire, 79,4 kg) sont 20 ajoutés au moyen d'une conduite de solvants. Le récipient de polymérisation est ensuite refroidi par une enveloppe calorifugée de trifluorométhane (HFC-23) à -70°C. De l'isobutylène (15,0 kg, 268 mol) est ajouté au récipient de polymérisation à partir d'un réservoir d'isobutylène. Ensuite, du chlorure de p-dicumyle (21,1 g, 0,09 mol) 25 dissous dans du chlorure de butyle (séché sur tamis moléculaire, 0,12 kg), de la triéthylamine (55,3 g, 0,55 mol), et du tétraisopropoxyde de titane (666 g, 2,34 mol) sont additionnés via des récipients additionnelles au moyen d'une pression d'azote. Puis, du tétrachlorure de titane (3,1 kg, 16,4 mol) est additionné afin de démarrer la 30 polymérisation. Peu de temps après, du paraméthylstyrène (0,22 kg, 1,8 mol) dissous dans du n-hexane (séché sur tamis moléculaire, 0,30 L) et du chlorure de butyle (séché sur tamis moléculaire, 0,93 L) est ajouté en continu pendant 30 mn. Les conversions de l'isobutylène et du 3058727 28 paraméthylstyrène sont suivies par chromatographie en phase gazeuse (GC). Les conversions atteignent alors plus de 98,5 % Du styrène (3,3 kg, 31,7 mol) est ensuite ajouté dans le récipient de polymérisation. La conversion du styrène est suivie par 5 chromatographie en phase gazeuse (GC). Lorsqu'une conversion du styrène de 80 % est atteinte, la solution de polymérisation et un mélange de solvants constitué de n-hexane et de chlorure de butyle (96,3 kg, 3/7 v/v) sont versés dans un récipient de désactivation contenant une solution de NaOH à 48 % en poids (8,7 kg) et de l'eau 10 déionisée (170,6 kg) à 55°C afin de stopper la réaction et, ce mélange est alors agité pendant 60 mn. Ensuite, la solution de polymérisation est lavée avec de l'eau déionisée (3x 170 kg). Le solvant et les analogues sont évaporés à partir du brut de réaction lavé sous pression réduite à 80°C pendant 24 heures pour obtenir un copolymère à blocs 15 non-bromé. Le copolymère à bloc non-bromé (0,8 kg) est dissous dans du chlorure de butyle (4,7 L) et du n-hexane (0,5 L) dans un ballon de 50 litres. De l'azote est introduit dans la solution de polymère agitée au moyen d'une tige en acier inoxydable pendant 1 heure. Ensuite, du 20 brome (8,4 ml, 0,16 mol) est ajouté et l'ensemble est irradié par de la lumière visible (LED 4 x 7,3 W). La conversion de l'étape de bromination est suivie par une méthode RMN. Lorsque la conversion de l'étape de bromination atteint 90 %, du chlorure de butyle (0,82 kg) et une solution aqueuse à 10 % en poids de Na2S03 (0,80 kg) sont 25 ajoutés et le mélange est agité jusqu'à ce que la solution de polymère se décolore. La solution de polymère bromé est alors lavée avec de l'eau déionisée (2 x 0,80 kg) et séchée au moyen du MgSO4. La solution de polymère est filtrée et le solvant et les analogues sont évaporés à partir du brut de réaction sous pression réduite à 80°C 30 pendant 24 heures pour obtenir le copolymère à blocs bromé C5 selon l' invention Les masses moléculaires du bloc élastomère (copolymère statistique isobutylène/bromométhylstyrène), du copolymère à bloc 3058727 29 non-bromé et du copolymère à blocs bromé final sont mesurées par chromatographie sur gel perméable (GPC). 5 Les caractéristiques des copolymères à blocs Cl à CS sont rassemblées dans le tableau 1 ci-dessous. 10 Tableau 1 Cl C2 C3 C4 C5 Mp (en g) 106594 116251 117274 120421 210405 Mw (en g) 120903 124599 119028 138078 187657 1V1w 100K 100K 100K 100K 200K (idéale en g) Mn (en g) 106104 98709 78337 111769 116388 Ip 1,14 1,26 1,52 1,24 1,61 Nb d'unités 155 174 174 174 348 styrène") Nb d'unités 0 40 40 25 20 pBMS(2) M100 (MPa)(3) 0,64 0,56 0,77 0,82 0,66 Tb (MPa)(4) 15,21 1,61 4,29 5,69 6,12 Eb (en %)(5) 1167 1049 1130 1018 999 Dureté JIS A (0 26 22 36 37 30 sec) (1) Nombre moyen d'unités styrène dans une chaîne polymère par rapport à la masse molaire moyenne en poids idéale 3058727 30 (2) Nombre moyen d'unités para-bromométhylstyrène dans une chaîne polymère par rapport à la masse molaire moyenne en poids idéale (3) Module sécant nominal à 100 % d'allongement 5 (4) Contrainte à la rupture (5) Allongement à la rupture 2) Préparation de couches étanches à base d'une composition élastomérique pure (100 % en poids de copolymère à blocs) 10 Les copolymères à blocs obtenues (Cl à C5) ont été formulés dans des couches étanches aux gaz de gonflage constituées de 100 % de copolymère à blocs (respectivement couches Al à A5). 15 La couche étanche comparative (Al) et les couches étanches utilisables selon l'invention (A2 à A5) sont préparées de façon classique, par exemple, par incorporation du copolymère à blocs dans une extrudeuse bi-vis, de façon à réaliser la fusion de la matrice, puis utilisation d'une filière plate permettant de réaliser la couche 20 thermoplastique. Plus généralement, la mise en forme du thermoplastique peut être faite par toute méthode connue de l'homme du métier : extrusion, calandrage, extrusion soufflage, injection, film coulé (« cast film » en anglais). 25 Les propriétés d'adhésion de ces couches étanches ont ensuite été évaluées à température ambiante et à 60°C. Les propriétés d'étanchéité de ces couches étanches ont été évaluées à 60°C. Le tableau 2 ci-dessous rassemble les valeurs d'adhésion à 30 température ambiante en base 100 des couches étanches A2 à A5 utilisables selon l'invention par rapport à la couche étanche comparative Al (qui ne comprend pas d'unité parabromométhylstyrène). 3058727 31 Tableau 2 Couche étanche Adhésion à température ambiante (en base 100) Al 100 A2 1167 A3 1171 A4 2076 A5 2243 Le tableau 3 ci-dessous rassemble les valeurs d'adhésion à 5 60°C en base 100 des couches étanches A2 à A5 utilisables selon l'invention par rapport à la couche étanche comparative Al (qui ne comprend pas d'unité para-bromométhylstyrène). Tableau 3 10 Couche étanche Adhésion à 60°C (en base 100) Al 100 A2 1517 A3 1267 A4 1600 A5 1017 Le tableau 4 ci-dessous rassemble les valeurs d'étanchéité à 60°C en base 100 des couches étanches A2 à A5 utilisables selon l'invention par rapport à la couche étanche comparative Al (qui ne 15 comprend pas d'unité para-bromométhylstyrène). Tableau 4 3058727 32 Couche étanche Etanchéité à 60°C (en base 100) Al 100 A2 131 A3 179 A4 157 A5 166 Ces données traduisent une forte augmentation du niveau d'adhésion des couches étanches utilisables selon l'invention par 5 rapport à une couche étanche comparative ne comprenant pas d'unités para-bromométhylstyrène dans la structure du copolymère à blocs. 3) Préparation de couches étanches à base d'une composition élastomérique comprenant du copolymère à blocs, une charge 10 renforçante et une huile plastifiante et tests Les copolymères à blocs Cl, C2, C3 et C4 précédemment décrits sont utilisés pour préparer des couches étanches aux gaz (respectivement couches Fi à F4). 15 Ces couches sont préparées à partir des ingrédients et des teneurs du tableau 5 ci-dessous. Les couches étanches sont préparées de façon classique, par exemple, par incorporation des différents composants dans une extrudeuse bi-vis, de façon à réaliser la fusion de la matrice et une 20 incorporation de tous les ingrédients, puis utilisation d'une filière plate permettant de réaliser la couche thermoplastique. Plus généralement, la mise en forme du thermoplastique peut être faite par toute méthode connue de l'homme du métier : extrusion, calandrage, extrusion soufflage, injection, cast film. 25 Tableau 5 3058727 33 Fi F2 F3 F4 Cl 100 pce C2 - 100 pce - C3 - - 100 pce C4 100 pce Huile 25 pce 25 pce 25 pce 25 pce d'extension") Charge(2) 2,4 pce 2,4 pce 2,4 pce 2,4 pce (1) Huile PIB (2) Charge minérale lamellaire type kaolin 5 Les propriétés d'adhésion de ces couches étanches ont ensuite été évaluées à température ambiante et à 60°C. Les propriétés d'étanchéité de ces couches étanches ont été évaluées à 60°C. Le tableau 6 ci-dessous rassemble les valeurs d'adhésion à 10 température ambiante en base 100 des couches étanches F2 à F4 utilisables selon l'invention par rapport à la couche étanche comparative Fl (qui ne comprend pas d'unité parabromométhylstyrène). 15 Tableau 6 Couche étanche Adhésion à température ambiante (en base 100) F1 100 F2 2367 F3 1467 F4 1500 3058727 34 Le tableau 7 ci-dessous rassemble les valeurs d'adhésion à 60°C en base 100 des couches étanches F2 à F4 utilisables selon l'invention par rapport à la couche étanche comparative Fi (qui ne comprend pas d'unité para-bromométhylstyrène). 5 Tableau 7 Couche étanche Adhésion à 60°C (en base 100) F1 100 F2 3500 F3 2100 F4 2400 Le tableau 8 ci-dessous rassemble les valeurs d'étanchéité à 10 60°C en base 100 des couches étanches F2 à F4 utilisables selon l'invention par rapport à la couche étanche comparative Fi (qui ne comprend pas d'unité para-bromométhylstyrène). Tableau 8 15 Couche étanche Etanchéité à 60°C (en base 100) F1 100 F2 91 F3 184 F4 152 Ces données traduisent une forte augmentation du niveau d'adhésion des couches étanches utilisables selon l'invention par rapport à une couche étanche comparative ne comprenant pas d'unités 20 para-bromométhylstyrène dans la structure du copolymère à blocs. 3058727 De plus, les couches étanches utilisables selon l'invention ont une meilleure étanchéité (pour les couches F3 et F4) que la couche étanche comparative ou une étanchéité équivalente (pour la couche F2). REVENDICATIONS1. Pneumatique comprenant un copolymère à blocs comprenant au moins un bloc thermoplastique comportant des unités issues d'un ou plusieurs monomères styréniques et au moins un bloc élastomère sous la forme d'un copolymère statistique comprenant des unités issues de l'isobutylène et des unités issues d'un ou plusieurs monomères halogénoalkylstyrène. 2. Pneumatique selon la revendication 1, caractérisé en ce que le ou les monomères styréniques sont choisis parmi le styrène, l'o-, m- ou p-méthylstyrène, l'alpha-méthylstyrène, le beta-méthylstyrène, le 2, 6 -diméthyl styrène, le 2, 4 -diméthyl styrène, 1' alpha-méthyl-o- méthyl styrène, 1' alpha-méthyl-m-méthyl styrène, 1' alpha-méthyl-p- méthylstyrène, le beta-méthyl-o-méthylstyrène, le beta-méthyl-m- méthylstyrène, le beta-méthyl-p-méthylstyrène, le 2,4,6- triméthylstyrène, 1'alpha-méthy1-2,6-diméthylstyrène, 1'alpha-méthy1- 2,4-diméthylstyrène, le beta-méthy1-2,6-diméthylstyrène, le betaméthy1-2,4-diméthylstyrène, l'o-, m- ou p-chlorostyrène, le 2,6- dichlorostyrène, le 2,4-dichlorostyrène, 1' alpha-chloro-o- chlorostyrène, 1' alpha-chloro-m-chlorostyrène, 1' alpha-chloro-p- chlorostyrène, le beta-chloro-o-chlorostyrène, le beta-chloro-m- chlorostyrène, le beta-chloro-p-chlorostyrène, le 2,4,6- trichlorostyrène, 1' alpha-chloro-2, 6 -dichlorostyrène, alpha-chloro- 2, 4 -dichlorostyrène, le beta-chloro-2,6-dichlorostyrène, le beta-chloro2,4-dichlorostyrène, l'o-, m- ou p-butylstyrène, l'o-, m- ou p- méthoxystyrène, l'o-, m- ou p-chlorométhylstyrène, l'o-, m- ou p- bromométhylstyrène, les dérivés styrènes substitués par un groupement silyle, et les mélanges de ces monomères, de préférence le ou les monomères styréniques sont choisis parmi le styrène, 1 ' alphaméthylstyrène, et les mélanges de ces monomères, et plus préférentiellement le monomère styrénique est le styrène. 3. Pneumatique selon la revendication 1 ou 2, caractérisé en ce que le ou les monomères halogénoalkylstyrène sont choisis parmi les monomères chloroalkylstyrène, bromoalkylstyrène, 3058727 37 iodoalkylstyrène, et les mélanges de ces monomères, de préférence le ou les monomères halogénoalkylstyrène sont choisis parmi les monomères bromoalkylstyrène et les monomères chloroalkylstyrène, plus préférentiellement le monomère halogénoalkylstyrène est le 5 bromométhylstyrène, et plus préférentiellement encore le monomère halogénoalkylstyrène est le para-bromométhylstyrène. 4. Pneumatique selon l'une quelconque des revendications précédentes, caractérisé en ce que la teneur des unités issues du ou des monomères halogénoalkylstyrène dans le ou les blocs élastomère varie 10 de 0,5 à 5% en moles par rapport au nombre de moles du copolymère à blocs. 5. Pneumatique selon l'une quelconque des revendications précédentes, caractérisé en ce que le ou les blocs thermoplastiques du copolymère à blocs représentent de 5 à 50 % en poids, de préférence 15 copolymère à blocs. 6. Pneumatique selon l'une quelconque des revendications précédentes, caractérisé en ce que le copolymère à blocs a une 20 température de transition vitreuse inférieure à -20°C, de préférence inférieure à -40°C. 7. Pneumatique selon l'une quelconque des revendications précédentes, caractérisé en ce que le copolymère à blocs a une masse moléculaire moyenne en nombre allant de 30 000 à 500 000 g/mol, de 25 préférence allant de 40 000 à 400 000 g/mol, plus préférentiellement de 50 000 à 300 000 g/mol. 8. Pneumatique selon l'une quelconque des revendications précédentes, caractérisé en ce que le copolymère à blocs présente un indice de polydispersité inférieur à 3, de préférence inférieur à 2. 30 9. Pneumatique selon l'une quelconque des revendications précédentes, caractérisé en ce que le copolymère à blocs est choisi parmi les copolymères diblocs bloc thermoplastique/bloc élastomère, les copolymères triblocs bloc thermoplastique/bloc élastomère/bloc thermoplastique et les mélanges de ces copolymères, et de préférence représentent de 10 à 40 % en poids, plus préférentiellement représentent de 15 à 35 % en poids, par rapport au poids total du 3058727 38 le copolymère à blocs est un copolymère triblocs bloc thermoplastique/bloc élastomère/bloc thermoplastique. 10. Utilisation d'un copolymère à blocs tel que défini dans l'une quelconque des revendications 1 à 9 dans une couche étanche de 5 pneumatique. 11. Pneumatique muni d'une couche étanche à base d'une composition élastomérique comprenant une matrice élastomérique qui comprend au moins 50 pce d'un copolymère à blocs tel que défini dans l'une quelconque des revendications 1 à 9. 10 12. Pneumatique selon la revendication 11, caractérisé en ce que la teneur en copolymère à blocs de la composition élastomérique varie de 70 à 100 pce, de préférence varie de 90 à 100 pce. 13. Pneumatique selon la revendication 11 ou 12, caractérisé en ce que la composition élastomérique comprend une ou plusieurs 15 charges renforçantes. 14. Pneumatique selon l'une quelconque des revendications 11 à 13, caractérisé en ce que la composition élastomérique comprend un agent plastifiant.